【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
下記化合物（Ｃ１）及び下記化合物（Ｃ２）から選ばれる１又は複数を含有する不織布であって、下記［体液表面張力の低下率の測定方法］における試験液の表面張力の低下率が１２％以下である不織布。
（Ｃ１）表面張力が５０ｍＮ／ｍの液体に対する拡張係数が１５ｍＮ／ｍ以上であり、水溶解度が０ｇ以上０．０２５ｇ以下である化合物
（Ｃ２）表面張力が５０ｍＮ／ｍの液体に対する拡張係数が０ｍＮ／ｍよりも大きく、水溶解度が０ｇ以上０．０２５ｇ以下であり、表面張力が５０ｍＮ／ｍの液体に対する界面張力が２０ｍＮ／ｍ以下である化合物
［体液表面張力の低下率の測定方法］
（１）下記の試験液を準備する。前記表面張力は、温度２５℃、相対湿度（ＲＨ）６５％の環境領域において、プレート法により測定する。
試験液：１００ｍＬの馬脱繊維血液を温度２２℃、湿度６５％の条件下で１時間静置し、上層と下層とに分離した液を混合して粘度８．０ｃＰになるように混合比率を調整した液。
（２）次いで、不織布の繊維表面に配されている成分のうち、前記化合物（Ｃ１）及び前記化合物（Ｃ２）を除く成分を塗工した不織布を準備する。前記成分の塗工量は、不織布から抽出した成分の構造、量、比率を同定し、これに基づいて定める。塗工後の測定対象の不織布を直径５ｃｍ×５ｃｍのシャーレの上に直接貼付け、３ｇずつ繰り返し前記試験液を通過させ、合計１５ｇ通過させる。
（３）通過させた液体の表面張力を、前記（１）において用いたプレート法によって測定する。
（４）前記（１）の不織布通過前の試験液の表面張力に対する、前記（３）の不織布通過後の体液の表面張力の低下率（％）を算出する。
【請求項２】
下記化合物（Ｃ１）及び下記化合物（Ｃ２）から選ばれる１又は複数の化合物と、下記成分（Ｄ２）及び（Ｄ３）から選ばれる１又は複数の成分とを含有する不織布。
（Ｃ１）表面張力が５０ｍＮ／ｍの液体に対する拡張係数が１５ｍＮ／ｍ以上であり、水溶解度が０ｇ以上０．０２５ｇ以下である化合物
（Ｃ２）表面張力が５０ｍＮ／ｍの液体に対する拡張係数が０ｍＮ／ｍよりも大きく、水溶解度が０ｇ以上０．０２５ｇ以下であり、表面張力が５０ｍＮ／ｍの液体に対する界面張力が２０ｍＮ／ｍ以下である化合物
（Ｄ２）表面張力４２ｍＮ／ｍ以上を有する化合物
（Ｄ３）融点が４０℃以上であり、前記化合物（Ｃ１）よりも親水性であり、親水基を有さない化合物
【請求項３】
下記化合物（Ｃ１）と下記成分（Ｄ１）とを含有し、
前記成分（Ｄ１）が単独で水への溶解性を有し、単独で水へ２０分間浸漬させて、成分（Ｄ１）の２．５ｗｔ％水溶液を作製したときに、下記［成分（Ｄ１）の水溶液の振とう後の泡立ち高さの測定方法］によって判断される泡立ち高さが１０ｍｍ以上である、不織布。
（Ｃ１）表面張力が５０ｍＮ／ｍの液体に対する拡張係数が１５ｍＮ／ｍ以上であり、水溶解度が０ｇ以上０．０２５ｇ以下である化合物
（Ｄ１）ノニオン界面活性剤
［成分（Ｄ１）の水溶液の振とう後の泡立ち高さの測定方法］
まず、成分（Ｄ１）を０．２ｇ秤量し、スクリュー管（株式会社マルエム製  Ｎｏ．４  胴径２４ｍｍ、全長５３ｍｍ）に注いで、さらに８．０ｇの脱イオン水を注いだ後、２０分間静置して十分に脱イオン水中に溶解させ、水溶液を作製する。
次いで、前記スクリュー管を上下方向に２往復強く振とうした後、水平面上に速やかに載置する。振とう直後から１０秒経過後に、前記水溶液の構造体層の高さ（液体層の液面から、空気が抱えこまれた構造体層上面までの高さ）を測定する。この高さを成分（Ｄ１）の水溶液の振とう後の泡立ち高さとする。
【請求項４】
下記化合物（Ｃ２−１）と下記成分（Ｄ１）とを含有し、
前記成分（Ｄ１）が単独で水への溶解性を有し、単独で水へ２０分間浸漬させて、成分（Ｄ１）の２．５ｗｔ％水溶液を作製したときに、下記［成分（Ｄ１）の水溶液の振とう後の泡立ち高さの測定方法］によって判断される泡立ち高さが１０ｍｍ以上である、不織布。
（Ｃ２−１）表面張力が５０ｍＮ／ｍの液体に対する拡張係数が１０ｍＮ／ｍ以上であり、水溶解度が０ｇ以上０．０２５ｇ以下であり、表面張力が５０ｍＮ／ｍの液体に対する界面張力が２０ｍＮ／ｍ以下であり、融点が４０℃以下である化合物
（Ｄ１）ノニオン界面活性剤
［成分（Ｄ１）の水溶液の振とう後の泡立ち高さの測定方法］
まず、成分（Ｄ１）を０．２ｇ秤量し、スクリュー管（株式会社マルエム製  Ｎｏ．４  胴径２４ｍｍ、全長５３ｍｍ）に注いで、さらに８．０ｇの脱イオン水を注いだ後、２０分間静置して十分に脱イオン水中に溶解させ、水溶液を作製する。
次いで、前記スクリュー管を上下方向に２往復強く振とうした後、水平面上に速やかに載置する。振とう直後から１０秒経過後に、前記水溶液の構造体層の高さ（液体層の液面から、空気が抱えこまれた構造体層上面までの高さ）を測定する。この高さを成分（Ｄ１）の水溶液の振とう後の泡立ち高さとする。
【請求項５】
前記成分（Ｄ１）は、ＨＬＢ値が１０以上である化合物を含む、請求項１〜４のいずれか１項に記載の不織布。
【請求項６】
前記成分（Ｄ１）は、融点が５℃以上２５℃未満である化合物を含む、請求項１〜５のいずれか１項に記載の不織布。
【請求項７】
前記成分（Ｄ３）が炭化水素化合物を含む、請求項１〜６のいずれか１項に記載の不織布。
【請求項８】
前記成分（Ｄ３）がジアミド化合物を含む、請求項１〜７のいずれか１項に記載の不織布。
【請求項９】
前記成分（Ｄ２）が、ポリエチレングリコール、及び、ポリプロピレングリコールとポリエチレングリコールの共重合物、から選ばれる１又は複数を含む、請求項１〜８のいずれか１項に記載の不織布。
【請求項１０】
請求項１〜９のいずれか１項に記載の不織布を有する吸収性物品。
【請求項１１】
下記化合物（Ｃ１）及び下記化合物（Ｃ２）から選ばれる１又は複数の化合物と、下記成分（Ｄ２）及び（Ｄ３）から選ばれる１又は複数の成分とを含有する繊維処理剤。
（Ｃ１）表面張力が５０ｍＮ／ｍの液体に対する拡張係数が１５ｍＮ／ｍ以上であり、水溶解度が０ｇ以上０．０２５ｇ以下である化合物
（Ｃ２）表面張力が５０ｍＮ／ｍの液体に対する拡張係数が０ｍＮ／ｍよりも大きく、水溶解度が０ｇ以上０．０２５ｇ以下であり、表面張力が５０ｍＮ／ｍの液体に対する界面張力が２０ｍＮ／ｍ以下である化合物
（Ｄ２）表面張力４２ｍＮ／ｍ以上を有する化合物
（Ｄ３）融点が４０℃以上であり、前記化合物（Ｃ１）よりも親水性であり、親水基を有さない化合物
【請求項１２】
下記化合物（Ｃ１）と下記成分（Ｄ１）とを含有し、
前記成分（Ｄ１）が単独で水への溶解性を有し、単独で水へ２０分間浸漬させて、成分（Ｄ１）の２．５ｗｔ％水溶液を作製したときに、下記［成分（Ｄ１）の水溶液の振とう後の泡立ち高さの測定方法］によって判断される泡立ち高さが１０ｍｍ以上である、繊維処理剤。
（Ｃ１）表面張力が５０ｍＮ／ｍの液体に対する拡張係数が１５ｍＮ／ｍ以上であり、水溶解度が０ｇ以上０．０２５ｇ以下である化合物
（Ｄ１）ノニオン界面活性剤
［成分（Ｄ１）の水溶液の振とう後の泡立ち高さの測定方法］
まず、成分（Ｄ１）を０．２ｇ秤量し、スクリュー管（株式会社マルエム製  Ｎｏ．４  胴径２４ｍｍ、全長５３ｍｍ）に注いで、さらに８．０ｇの脱イオン水を注いだ後、２０分間静置して十分に脱イオン水中に溶解させ、水溶液を作製する。 
次いで、前記スクリュー管を上下方向に２往復強く振とうした後、水平面上に速やかに載置する。振とう直後から１０秒経過後に、前記水溶液の構造体層の高さ（液体層の液面から、空気が抱えこまれた構造体層上面までの高さ）を測定する。この高さを成分（Ｄ１）の水溶液の振とう後の泡立ち高さとする。
【請求項１３】
下記化合物（Ｃ２−１）と下記成分（Ｄ１）とを含有し、
前記成分（Ｄ１）が単独で水への溶解性を有し、単独で水へ２０分間浸漬させて、成分（Ｄ１）の２．５ｗｔ％水溶液を作製したときに、下記［成分（Ｄ１）の水溶液の振とう後の泡立ち高さの測定方法］によって判断される泡立ち高さが１０ｍｍ以上である、繊維処理剤。
（Ｃ２−１）表面張力が５０ｍＮ／ｍの液体に対する拡張係数が１０ｍＮ／ｍ以上であり、水溶解度が０ｇ以上０．０２５ｇ以下であり、表面張力が５０ｍＮ／ｍの液体に対する界面張力が２０ｍＮ／ｍ以下であり、融点が４０℃以下である化合物
（Ｄ１）ノニオン界面活性剤
［成分（Ｄ１）の水溶液の振とう後の泡立ち高さの測定方法］
まず、成分（Ｄ１）を０．２ｇ秤量し、スクリュー管（株式会社マルエム製  Ｎｏ．４  胴径２４ｍｍ、全長５３ｍｍ）に注いで、さらに８．０ｇの脱イオン水を注いだ後、２０分間静置して十分に脱イオン水中に溶解させ、水溶液を作製する。 
次いで、前記スクリュー管を上下方向に２往復強く振とうした後、水平面上に速やかに載置する。振とう直後から１０秒経過後に、前記水溶液の構造体層の高さ（液体層の液面から、空気が抱えこまれた構造体層上面までの高さ）を測定する。この高さを成分（Ｄ１）の水溶液の振とう後の泡立ち高さとする。